(57)【要約】【課題】繊維質基材の片面に非通気層を積層した通気性シート体の非通気層の上に不飽和ポリエステル樹脂繊維強化樹脂層を形成するにあたって，接着プライマーを塗布することなく直接不飽和ポリエステル樹脂を塗布して不飽和ポリエステル樹脂繊維強化樹脂層を形成することができ，かつ長期に亘って下地が伸縮しても剥離したり破断することがない防水仕上げ構造及び防水仕上げ方法を提供する。【解決手段】繊維質基材の片面に非通気層を積層し該非通気層の上に目付け量５０〜１６０ｇ／ｍ２の繊維質層をさらに積層した通気性シート体を，繊維質基材面が下地コンクリート側に成るようにして下地コンクリートに貼り付け，該通気性シート体の繊維質層の上に直接不飽和ポリエステル樹脂を１．２〜２．５ｋｇ／ｍ２塗布して不飽和ポリエステル樹脂繊維強化樹脂層を形成したことを特徴とする防水仕上げ構造及び防水仕上げ方法及びこれらに使用する通気性シート体である。【選択図】なし【特許請求の範囲】
【請求項１】
繊維質基材の片面に非通気層を積層し該非通気層の上に目付け量５０〜１６０ｇ／ｍ２の繊維質層をさらに積層した通気性シート体を，繊維質基材面が下地コンクリート側に成るようにして下地コンクリートに貼り付け，該通気性シート体の繊維質層の上に直接不飽和ポリエステル樹脂を１．２〜２．５ｋｇ／ｍ２塗布して不飽和ポリエステル樹脂繊維強化樹脂層を形成したことを特徴とする防水仕上げ構造。
【請求項２】
繊維質基材の片面に非通気層を積層し該非通気層の上に目付け量５０〜１６０ｇ／ｍ２の繊維質層をさらに積層した通気性シート体を，繊維質基材面が下地コンクリート側に成るようにして下地コンクリートに貼り付け，該通気性シート体の繊維質層の上に直接不飽和ポリエステル樹脂を１．２〜２．５ｋｇ／ｍ２塗布して不飽和ポリエステル樹脂繊維強化樹脂層を形成することを特徴とする防水仕上げ方法。
【請求項３】
請求項１記載の防水仕上げ構造または請求項２記載の防水仕上げ方法に使用し，繊維質基材の片面に非通気層を積層し該非通気層の上に目付け量５０〜１６０ｇ／ｍ２の繊維質層をさらに積層したことを特徴とする通気性シート体。
【発明の詳細な説明】
【技術分野】
【０００１】
本発明は，コンクリート建築物屋上の陸屋根等に施工される不飽和ポリエステル樹脂と繊維強化材とを積層して複合させたＦＲＰ防水に係る防水仕上げ構造及び防水仕上げ方法に関し，詳しくは下地コンクリート中の水分の影響で膨れや剥がれが生じることがなく，且つ長期に亘って下地が伸縮しても破断することのない防水仕上げ構造及び防水仕上げ方法及びこれらに使用する通気性シート体に関する。
【背景技術】
【０００２】
従来、コンクリート建築物の屋上に塗膜防水材を施工すると，下地コンクリート中に過剰の水分が含まれていたり，施工後何らかの原因により下地コンクリート中に過剰の水分が供給されると，塗膜防水材に膨れが生じたり，該水分により下地コンクリートとの接着力が低下して剥がれが生じることがあった。
【０００３】
かかる膨れや剥がれを防止するため及び短工期で施工が可能な塗膜防水材として，複合防水工法及びそれによって得られる複合防水構造体（特許文献１）が提案されている。該複合防水工法は，下地面に直接もしくは適宜の層を介してシート系ルーフィング材を敷設し，このシート系ルーフィング材を固定金具を用いて機械的に固定したのち，その上に直接もしくは適宜の層を介して繊維強化樹脂層を形成するようにしたこと特徴する。
【０００４】
しかしながら，該複合防水工法においては,シート系ルーフィング材に繊維強化樹脂層（ＦＲＰ層）を施工するに当たっては，シート系ルーフィング材と繊維強化樹脂層との接着性を確保するため，原則として接着プライマーを塗布する必要があった（特許文献１実施例１乃至実施例４等）。
【０００５】
また，通気性シート体を直接固定具で固定するのではなく，通気性シートの上に不飽和ポリエステル樹脂繊維強化樹脂層を塗付したのち，その上から固定具にて通気性シートを下地に固定する防水仕上げ構造と防水仕上げ方法が提案されている（特許文献２）。該防水仕上げ構造は，通気性シート体の上に施工する不飽和ポリエステル樹脂繊維強化樹脂層は，施工に当たって通気性シート体の上に接着プライマーを塗布するか否かは明確ではないが，接着プライマーを塗布しない場合はもちろん接着プライマーを塗布した場合であっても，下地コンクリートが長期に亘った夏冬の気温の変動や地震等で伸縮した際，該伸縮に追従できずに下地から防水仕上げ構造体が剥離する場合があるという課題がある。
【先行技術文献】
【特許文献】
【０００６】
【特許文献１】特開２００１−１９３２３０号公報
【特許文献２】特許第４０６６３２３号公報
【発明の概要】
【発明が解決しようとする課題】
【０００７】
本発明が解決しようとする課題は、繊維質基材の片面に非通気層を積層した通気性シート体の非通気層の上に不飽和ポリエステル樹脂繊維強化樹脂層を形成するにあたって，接着プライマーを塗布することなく直接不飽和ポリエステル樹脂を塗布して不飽和ポリエステル樹脂繊維強化樹脂層を形成することができ，かつ長期に亘って下地が伸縮しても剥離したり破断することがない防水仕上げ構造及び防水仕上げ方法を提供することにある。
【課題を解決するための手段】
【０００８】
請求項１記載の発明は，繊維質基材の片面に非通気層を積層し該非通気層の上に目付け量５０〜１６０ｇ／ｍ２の繊維質層をさらに積層した通気性シート体を，繊維質基材面が下地コンクリート側に成るようにして下地コンクリートに貼り付け，該通気性シート体の繊維質層の上に直接不飽和ポリエステル樹脂を１．２〜２．５ｋｇ／ｍ２塗布して不飽和ポリエステル樹脂繊維強化樹脂層を形成したことを特徴とする防水仕上げ構造を提供する。
【０００９】
請求項２記載の発明は，繊維質基材の片面に非通気層を積層し該非通気層の上に目付け量５０〜１６０ｇ／ｍ２の繊維質層をさらに積層した通気性シート体を，繊維質基材面が下地コンクリート側に成るようにして下地コンクリートに貼り付け，該通気性シート体の繊維質層の上に直接不飽和ポリエステル樹脂を１．２〜２．５ｋｇ／ｍ２塗布して不飽和ポリエステル樹脂繊維強化樹脂層を形成することを特徴とする防水仕上げ方法を提供する。
【００１０】
請求項３記載の発明は，請求項１記載の防水仕上げ構造または請求項２記載の防水仕上げ方法に使用し，繊維質基材の片面に非通気層を積層し該非通気層の上に目付け量５０〜１６０ｇ／ｍ２の繊維質層をさらに積層したことを特徴とする通気性シート体を提供する。
【発明の効果】
【００１１】
本発明の請求項１記載の防水仕上げ構造は，通気性シート体の非通気層の上に目付け量５０〜１６０ｇ／ｍ２の繊維質層をさらに積層した通気性シート体を使用するため，不飽和ポリエステル樹脂繊維強化樹脂層を塗布する際に接着プライマーを塗布する必要がないという効果がある。このため施工工程数が少なくなり，短工期で施工ができる効果がある。
【００１２】
また，通気性シート体と不飽和ポリエステル樹脂繊維強化樹脂層は接着界面を有することなく繊維質層を介して一体化するため，長期に亘って下地が伸縮しても不飽和ポリエステル樹脂繊維強化樹脂層が剥離したり破断することがないという効果がある。
【００１３】
また，非通気性シート体には繊維質基材の片面に非通気層が積層されているため，該非通気層の上に形成される不飽和ポリエステル樹脂繊維強化樹脂層は繊維質基材へ浸透することが無く，このため，下地コンクリート中の水分は上記のように該繊維質基材の層を拡散移動することとなって不飽和ポリエステル樹脂繊維強化樹脂層は水分の影響を受けて膨れが発生することがないという効果がある。
【発明を実施するための形態】
【００１４】
以下本発明について詳細に説明する。
【００１５】
本発明である防水仕上げ構造または防水仕上げ方法に使用する通気性シート体は，繊維質基材の片面に非通気層を積層し該非通気層の上に目付け量５０〜１６０ｇ／ｍ２の繊維質層をさらに積層したもので，繊維質基材及び繊維質層は，通気性を持つ材質若しくは構造からなるものであれば，特に限定されるものではなく，例えばポリエステル、ナイロン、ビニロン、アクリルなどの合成繊維、或いはこれらの混合された複合繊維、ガラス繊維などの無機繊維、麻繊維など天然繊維、合成繊維に無機繊維、天然繊維などが混合された複合繊維から加工された不織布、織布などが使用される。
【００１６】
特に非通気層の上に積層される繊維質層は目付け量が５０〜１６０ｇ／ｍ２であり，５０ｇ／ｍ２未満では通気性シート体と不飽和ポリエステル樹脂繊維強化樹脂層との一体化が不十分となり，１６０ｇ／  ｍ２超では不飽和ポリエステル樹脂繊維強化樹脂層の仕上がりが不良となるか，仕上がりを良好とするために不飽和ポリエステル樹脂繊維強化樹脂層を厚くする必要が生じ，この場合下地の伸縮によって防水仕上げ構造体が剥離する場合がある。
【００１７】
非通気層には樹脂シート、例えばポリエチレン樹脂、ポリプロピレン樹脂、塩化ビニール樹脂などの合成樹脂シート、或いはアスファルトシート等の厚み０．１〜１．０ｍｍ程度の非通気性の素材が使用される。
【００１８】
通気性シート体の繊維質層の上に形成される不飽和ポリエステル樹脂繊維強化樹脂層は，繊維質層の上に直接不飽和ポリエステル樹脂を塗布して形成するが，該不飽和ポリエステル樹脂は１．２〜２．５ｋｇ／ｍ２が塗布される。塗布方法は繊維質層の上に硬化剤が配合された不飽和ポリエステル樹脂を直接塗布した後，繊維強化材であるガラス繊維シートを配置して不飽和ポリエステル樹脂繊維強化樹脂層を形成する方法に限らず，例えばガラス繊維シートを配置した上に硬化剤の配合された不飽和ポリエステル樹脂を塗布してガラス繊維シートに該不飽和ポリエステル樹脂を含浸させて結果として不飽和ポリエステル樹脂を繊維質層に直接塗布するような方法でもよい。
【００１９】
繊維質層の上に直接塗布する不飽和ポリエステル樹脂の塗布量が１．２ｋｇ／ｍ２未満では，防水層としての防水効果が不十分な場合があり，２．５ｋｇ／ｍ２超では，防水仕上げ構造体としての剛性が高くなりすぎて下地コンクリートから剥離する場合がある。
【００２０】
以下，実施例及び比較例にて具体的に説明する。
【実施例】
【００２１】
実施例１
実施例１として，繊維質基材が目付け量２００ｇ／ｍ２のポリエステル繊維から加工された不織布であって、この片面に０．３ｍｍのポリエチレンフィルム製の非通気層を積層し，該非通気層に目付け量５６ｇ／ｍ２のポリエステル繊維から加工された不織布を積層した通気性シート体を使用した。下地への通気性シート体の貼り付けは，ＮＣＯ基含有濃度２.５％，粘度４．０Ｐａ・ｓ／２５℃，固形分８０％の湿気硬化型ウレタン樹脂接着剤を使用し，下地に対する該接着剤の塗布量は０．３〜０．５ｋｇ／ｍ２とした。該接着剤を下地に塗布後，直ちに通気性シート体の繊維質基材面が下地側になるように通気性シート体を貼り付ける。次に硬化剤を配合した不飽和ポリエステル樹脂（アイカ工業（株）ジョリエースＪＥ−２０００）を１．２ｋｇ／ｍ２
塗布し，直ちに繊維強化材として目付け量４５０ｇ／ｍ２ のガラス繊維マットＪＲ−９８（商品名，アイカ工業（株）製）を配設する。該不飽和ポリエステル樹脂が硬化後，更にトップコートとして硬化剤を配合した不飽和ポリエステル樹脂（アイカ工業（株），ジョリエースＪＥ−２０８０）を０．４ｋｇ／ｍ２
塗布して不飽和ポリエステル樹脂繊維強化層を形成し，実施例１の防水仕上げ構造とした。
【００２２】
実施例２
実施例２として，繊維質基材が目付け量２００ｇ／ｍ２のポリエステル繊維から加工された不織布であって、この片面に０．３ｍｍのポリエチレンフィルム製の非通気層を積層し，該非通気層に目付け量９０ｇ／ｍ２のポリエステル繊維から加工された不織布を積層した通気性シート体を使用した。下地への通気性シート体の貼り付けは，ＮＣＯ基含有濃度２.５％，粘度４．０Ｐａ・ｓ／２５℃，固形分８０％の湿気硬化型ウレタン樹脂接着剤を使用し，下地に対する該接着剤の塗布量は０．３〜０．５ｋｇ／ｍ２とした。該接着剤を下地に塗布後，直ちに通気性シート体の繊維質基材面が下地側になるように通気性シート体を貼り付ける。次に硬化剤を配合した不飽和ポリエステル樹脂（アイカ工業（株），ジョリエースＪＥ−２０００）を１．５ｋｇ／ｍ２
塗布し，直ちに繊維強化材として目付け量４５０ｇ／ｍ２ のガラス繊維マットＪＲ−９８を配設する。該不飽和ポリエステル樹脂が硬化後，更にトップコートとして硬化剤を配合した不飽和ポリエステル樹脂（アイカ工業（株） 
ジョリエースＪＥ−２０８０）を０．４ｋｇ／ｍ２ 塗布して不飽和ポリエステル樹脂繊維強化層を形成し，実施例２の防水仕上げ構造とした。
【００２３】
実施例３
実施例３として，繊維質基材が目付け量２００ｇ／ｍ２のポリエステル繊維から加工された不織布であって、この片面に０．３ｍｍのポリエチレンフィルム製の非通気層を積層し，該非通気層に目付け量１１５ｇ／ｍ２のポリエステル繊維から加工された不織布を積層した通気性シート体を使用した。下地への通気性シート体の貼り付けは，ＮＣＯ基含有濃度２.５％，粘度４．０Ｐａ・ｓ／２５℃，固形分８０％の湿気硬化型ウレタン樹脂接着剤を使用し，下地に対する該接着剤の塗布量は０．３〜０．５ｋｇ／ｍ２とした。該接着剤を下地に塗布後，直ちに通気性シート体の繊維質基材面が下地側になるように通気性シート体を貼り付ける。次に硬化剤を配合した不飽和ポリエステル樹脂（アイカ工業（株）ジョリエースＪＥ−２０００）を１．５ｋｇ／ｍ２
塗布し，直ちに繊維強化材として目付け量４５０ｇ／ｍ２ のガラス繊維マットＪＲ−９８を配設する。該不飽和ポリエステル樹脂が硬化後，更にトップコートとして硬化剤を配合した不飽和ポリエステル樹脂（アイカ工業（株） 
ジョリエースＪＥ−２０８０）を０．４ｋｇ／ｍ２ 塗布して不飽和ポリエステル樹脂繊維強化層を形成し，実施例３の防水仕上げ構造とした。
【００２４】
実施例４
実施例４として，繊維質基材が目付け量２００ｇ／ｍ２のポリエステル繊維から加工された不織布であって、この片面に０．３ｍｍのポリエチレンフィルム製の非通気層を積層し，該非通気層に目付け量１３０ｇ／ｍ２のポリエステル繊維から加工された不織布を積層した通気性シート体を使用した。下地への通気性シート体の貼り付けは，ＮＣＯ基含有濃度２.５％，粘度４．０Ｐａ・ｓ／２５℃，固形分８０％の湿気硬化型ウレタン樹脂接着剤を使用し，下地に対する該接着剤の塗布量は０．３〜０．５ｋｇ／ｍ２とした。該接着剤を下地に塗布後，直ちに通気性シート体の繊維質基材面が下地側になるように通気性シート体を貼り付ける。次に硬化剤を配合した不飽和ポリエステル樹脂（アイカ工業（株），ジョリエースＪＥ−２０００）を１．５ｋｇ／ｍ２
塗布し，直ちに繊維強化材として目付け量４５０ｇ／ｍ２ のガラス繊維マットＪＲ−９８を配設する。該不飽和ポリエステル樹脂が硬化後，更にトップコートとして硬化剤を配合した不飽和ポリエステル樹脂（アイカ工業（株），
ジョリエースＪＥ−２０８０）を０．４ｋｇ／ｍ２ 塗布して不飽和ポリエステル樹脂繊維強化層を形成し，実施例４の防水仕上げ構造とした。
【００２５】
実施例５
実施例５として，繊維質基材が目付け量２００ｇ／ｍ２のポリエステル繊維から加工された不織布であって、この片面に０．３ｍｍのポリエチレンフィルム製の非通気層を積層し，該非通気層に目付け量１６０ｇ／ｍ２のポリエステル繊維から加工された不織布を積層した通気性シート体を使用した。下地への通気性シート体の貼り付けは，ＮＣＯ基含有濃度２.５％，粘度４．０Ｐａ・ｓ／２５℃，固形分８０％の湿気硬化型ウレタン樹脂接着剤を使用し，下地に対する該接着剤の塗布量は０．３〜０．５ｋｇ／ｍ２とした。該接着剤を下地に塗布後，直ちに通気性シート体の繊維質基材面が下地側になるように通気性シート体を貼り付ける。次に硬化剤を配合した不飽和ポリエステル樹脂（アイカ工業（株）ジョリエースＪＥ−２０００）を２．４ｋｇ／ｍ２
塗布し，直ちに繊維強化材として目付け量４５０ｇ／ｍ２ のガラス繊維マットＪＲ−９８を配設する。該不飽和ポリエステル樹脂が硬化後，更にトップコートとして硬化剤を配合した不飽和ポリエステル樹脂（アイカ工業（株） 
ジョリエースＪＥ−２０８０）を０．４ｋｇ／ｍ２ 塗布して不飽和ポリエステル樹脂繊維強化層を形成し，実施例５の防水仕上げ構造とした。
【００２６】
比較例１
比較例１として，繊維質基材が目付け量２００ｇ／ｍ２のポリエステル繊維から加工された不織布であって、この片面に０．３ｍｍのポリエチレンフィルム製の非通気層を積層し，該非通気層に目付け量２３０ｇ／ｍ２のポリエステル繊維から加工された不織布を積層した通気性シート体を使用した。下地への通気性シート体の貼り付けは，ＮＣＯ基含有濃度２．５％，粘度４．０Ｐａ・ｓ／２５℃，固形分８０％の湿気硬化型ウレタン樹脂接着剤を使用し，下地に対する該接着剤の塗布量は０．３〜０．５ｋｇ／ｍ２とした。該接着剤を下地に塗布後，直ちに通気性シート体の繊維質基材面が下地側になるように通気性シート体を貼り付ける。次に硬化剤を配合した不飽和ポリエステル樹脂（アイカ工業（株），ジョリエースＪＥ−２０００）を２．５ｋｇ／ｍ２
塗布し，直ちに繊維強化材として目付け量４５０ｇ／ｍ２ のガラス繊維マットＪＲ−９８を配設する。該不飽和ポリエステル樹脂が硬化後，更にトップコートとして硬化剤を配合した不飽和ポリエステル樹脂（アイカ工業（株），
ジョリエースＪＥ−２０８０）を０．４ｋｇ／ｍ２ 塗布して不飽和ポリエステル樹脂繊維強化層を形成し，比較例１の防水仕上げ構造とした。
【００２７】
比較例２
比較例２として，繊維質基材が目付け量２００ｇ／ｍ２のポリエステル繊維から加工された不織布であって、この片面に０．３ｍｍのポリエチレンフィルム製の非通気層を積層し，該非通気層に目付け量９０ｇ／ｍ２のポリエステル繊維から加工された不織布を積層した通気性シート体を使用した。下地への通気性シート体の貼り付けは，ＮＣＯ基含有濃度２.５％，粘度４．０Ｐａ・ｓ／２５℃，固形分８０％の湿気硬化型ウレタン樹脂接着剤を使用し，下地に対する該接着剤の塗布量は０．３〜０．５ｋｇ／ｍ２とした。該接着剤を下地に塗布後，直ちに通気性シート体の繊維質基材面が下地側になるように通気性シート体を貼り付ける。次に硬化剤を配合した不飽和ポリエステル樹脂（アイカ工業（株），ジョリエースＪＥ−２０００）を３．０ｋｇ／ｍ２
塗布し，直ちに繊維強化材として目付け量４５０ｇ／ｍ２ のガラス繊維マットＪＲ−９８を配設する。該不飽和ポリエステル樹脂が硬化後，更にトップコートとして硬化剤を配合した不飽和ポリエステル樹脂（アイカ工業（株），
ジョリエースＪＥ−２０８０）を０．４ｋｇ／ｍ２ 塗布して不飽和ポリエステル樹脂繊維強化層を形成し，比較例２の防水仕上げ構造とした。
【００２８】
比較例３
比較例３として，繊維質基材が目付け量２００ｇ／ｍ２のポリエステル繊維から加工された不織布であって、この片面に０．３ｍｍのポリエチレンフィルム製の非通気層を積層し，該非通気層に目付け量４０ｇ／ｍ２のポリエステル繊維から加工された不織布を積層した通気性シート体を使用した。下地への通気性シート体の貼り付けは，ＮＣＯ基含有濃度２.５％，粘度４．０Ｐａ・ｓ／２５℃，固形分８０％の湿気硬化型ウレタン樹脂接着剤を使用し，下地に対する該接着剤の塗布量は０．３〜０．５ｋｇ／ｍ２とした。該接着剤を下地に塗布後，直ちに通気性シート体の繊維質基材面が下地側になるように通気性シート体を貼り付ける。次に硬化剤を配合した不飽和ポリエステル樹脂（アイカ工業（株），ジョリエースＪＥ−２０００）を１．５ｋｇ／ｍ２
塗布し，直ちに繊維強化材として目付け量４５０ｇ／ｍ２ のガラス繊維マットＪＲ−９８を配設する。該不飽和ポリエステル樹脂が硬化後，更にトップコートとして硬化剤を配合した不飽和ポリエステル樹脂（アイカ工業（株），
ジョリエースＪＥ−２０８０）を０．４ｋｇ／ｍ２ 塗布して不飽和ポリエステル樹脂繊維強化層を形成し，比較例３の防水仕上げ構造とした。
【００２９】
評価方法
【００３０】
耐疲労性
実施例１乃至実施例５及び比較例１乃至比較例３の防水仕上げ構造を，長手方向の中央に長手方向に直角に６ｍｍのＶ形目地形状で切り込みを形成した厚さ８ｍｍのフレキシブル板下地に長手方向に平行に長さ３００ｍｍ，直角に幅１００ｍｍに短冊状に形成して試験体とした。その試験体を平面に保ちながらＶ形目地形状の切込みに対して直角方向に水平移動できる疲労試験機を用いて，２０℃に温度調整した雰囲気下で２．５〜５．０ｍｍのひずみ負荷を与えた。ひずみ負荷は周期２分間で１００回を繰り返し，１００回毎に塗膜の破断の有無を目視で確認し，以下を基準に評価した。○：１，５００回において試験体３体とも破断がない。△：５００回超１，５００回未満において少なくとも試験体１体に破断がある。×：５００回未満において試験片３体すべてに破断がある。
【００３１】
仕上がり性
実施例１乃至実施例５及び比較例１乃至比較例３の防水仕上げ構造を，厚さ４ｍｍのフレキシブル板下地に２００ｍｍ×２００ｍｍに形成したものを試験体とした。その試験体の表面の仕上り状態を目視で確認し，以下を基準に評価した。○：ガラス繊維マットに樹脂が十分馴染んでおり，試験体の表面に空隙，凹凸がない。×：ガラス繊維マットに樹脂が馴染まず，試験体の表面に空隙，凹凸がある。 
【００３２】
評価結果
評価結果を表１に示す。
【００３３】
【表１】
2014098292.tif 000002